(57)【特許請求の範囲】
【請求項１】
ポリプロピレン樹脂に、下記(A) 成分及び(B) 成分を配合してなる帯電防止性樹脂組成物。
(A) モノエステル含有量が40〜80重量％、ジエステル含有量が20〜50重量％のグリセリン脂肪酸エステル（但し、エステルを構成する脂肪酸は炭素数12〜22の飽和脂肪酸である）
(B) アルキルジエタノールアミンとアルキルジエタノールアミンの脂肪酸モノエステルとの混合物
【請求項２】
(B) 成分中のアルキルジエタノールアミンとアルキルジエタノールアミンの脂肪酸モノエステルとの重量比が、40／60〜60／40である請求項１記載の帯電防止性樹脂組成物。
【請求項３】
アルキルジエタノールアミンが一般式（Ｉ）で表される化合物であり、アルキルジエタノールアミンの脂肪酸モノエステルが一般式（II）で表される化合物である請求項１又は２記載の帯電防止性樹脂組成物。
【化１】
0003862863.tif 000007
（式中、R1は炭素数12〜22のアルキル基を示す。)
【化２】
0003862863.tif 000008
（式中、R2は炭素数12〜22のアルキル基を示し、R3は炭素数11〜21のアルキル基を示す。）
【請求項４】
ポリプロピレン樹脂に対する (A)成分の配合量が 0.2〜1.0 重量％、(B) 成分の配合量が 0.2〜1.0 重量％である請求項１〜３のいずれか一項に記載の帯電防止性樹脂組成物。
【発明の詳細な説明】
【０００１】
【発明の属する技術分野】
本発明は、帯電防止効果に優れ、かつ高温での帯電防止剤による飛散ガス量を低減化し、更にスリップ性に優れた帯電防止性ポリプロピレン樹脂組成物に関する。
【０００２】
【従来の技術及び発明が解決しようとする課題】
ポリプロピレン成形品、特にフィルムにおいては、汚れ付着防止、印刷不良の低減など静電気障害防止の目的で、内部練り込み型帯電防止剤、例えばステアリン酸モノグリセライドに代表されるエステル型帯電防止剤が広く用いられている。
しかし、かかるエステル型帯電防止剤の添加された樹脂を成形する場合、高温に曝されることによって、帯電防止剤の飛散が生じ、環境を汚染したり、ブロー成形、射出成形ではガス抜き穴を塞いでしまいトラブルとなったり、成形不良の発生等が起こり、その及ぼす影響は大きい。
【０００３】
高温時の飛散物（発煙物）を減らすためには、一般的にはエステル型帯電防止剤の分子量を大きくする手段が用いられているが、分子量が大きくなると帯電防止効果が得られ難くなり好ましくない。
【０００４】
従って、本発明の課題は、帯電防止性やスリップ性を低下させることなく、成形時など高温での飛散ガスの発生を低く押さえ、環境汚染、成形不良等のトラブルを低減できる帯電防止性ポリプロピレン樹脂組成物を提供することにある。
【０００５】
【課題を解決するための手段】
本発明は、ポリプロピレン樹脂に、下記(A) 成分及び(B) 成分を配合してなる帯電防止性樹脂組成物である。
(A) モノエステル含有量が40〜80重量％、ジエステル含有量が20〜50重量％のグリセリン脂肪酸エステル（但し、エステルを構成する脂肪酸は炭素数12〜22の飽和脂肪酸である）
(B) アルキルジエタノールアミンとアルキルジエタノールアミンの脂肪酸モノエステルとの混合物
【０００６】
【発明の実施の形態】
本発明の(A) 成分であるグリセリン脂肪酸エステルとは、グリセリンと炭素数12〜22の飽和脂肪酸とのエステルで、モノエステル含有量が40〜80重量％、ジエステル含有量が20〜50重量％のものである。モノエステル含有量が80重量％を超えると発煙性が大きくなり、また40重量％未満では帯電防止効果の発現に乏しくなる。ジエステル含有量についても20重量％未満であれば、発煙性が大きくなり、50重量％を超えると帯電防止効果の発現が悪くなる。エステルを構成する炭素数12〜22の飽和脂肪酸は、単独でも混合脂肪酸でも良い。
【０００７】
本発明の(B) 成分を構成するアルキルジエタノールアミンは、一般式（Ｉ）で表される化合物が好ましく、アルキルジエタノールアミンの脂肪酸モノエステルは、一般式（II）で表される化合物が好ましい。
【０００８】
【化３】
0003862863.tif 000002
【０００９】
（式中、R1は炭素数12〜22のアルキル基を示す。)
【００１０】
【化４】
0003862863.tif 000003
【００１１】
（式中、R2は炭素数12〜22のアルキル基を示し、R3は炭素数11〜21のアルキル基を示す。）
(B) 成分中のアルキルジエタノールアミンとアルキルジエタノールアミンの脂肪酸モノエステルとの重量比は、帯電防止性の観点から40／60以上が好ましく、良好なスリップ性を得るためには60／40以下が好ましい。
【００１２】
また、(B) 成分中のアルキルジエタノールアミンと、アルキルジエタノールアミンの脂肪酸モノエステルの原料として用いるアルキルジエタノールアミンのアルキル鎖長は、同一でも異なっていてもよい。
【００１３】
本発明の樹脂組成物中の(A) 及び(B) 成分の配合量は、良好な帯電防止効果と低発煙性を達成するためには、ポリプロピレン樹脂に対して、(A) 成分0.2 〜1.0 重量％、(B) 成分 0.2〜1.0 重量％が好ましい。
【００１４】
本発明が対象とするポリプロピレン樹脂は、プロピレンのホモポリマー、プロピレンとエチレンとのランダム又はブロックコポリマー等、プロピレンを主体とするものであればいずれの構造のものでも良く、良好な帯電防止効果を発現させることができる。メルトインデックスは、好ましくは0.1 〜20である。
【００１５】
本発明の帯電防止性樹脂組成物中には、上記(A) 及び(B) 成分のほか、本発明の効果を阻害しない範囲で、他の樹脂添加剤を併用することができる。
例えばポリオキシエチレン脂肪族アルコール、ポリオキシエチレンアルキルフェニルエーテル、ジヒドロキシエチルアルキルアミド、ポリオキシエチレンアルキルアミド、アルキルスルホン酸塩類等の界面活性剤、エルカ酸アミド、オレイン酸アミド、ポリエチレンワックス、酸化型ポリエチレンワックス、高級アルコール等の滑剤類、２，６−ジ−ｔ−ブチル−４−メチルフェノール、ｎ−オクタデシル−３−（３' ，５' −ジ−ｔ−ブチル−４' −ヒドロキシフェニル）プロピオネート、ペンタエリスリチルテトラキス−〔メチレン−３−（３'，５'−ジ−ｔ−ブチル−４−ヒドロキシフェニル）プロピオネート〕、ジラウリル−３，３' −チオジプロピオネート、ジステアリル−３，３' −チオジプロピオネート、トリスノニルフェニルホスファイト等の酸化防止剤、ビス−（２，２，６，６−テトラメチル−４−ピペリジル）セバケート、〔コハク酸ジメチル−１−（２−ヒドロキシエチル）−４−ヒドロキシ−２，２，６，６−テトラメチルピペリジン〕縮合物等の光安定剤、２−（２' −ヒドロキシ−３' −ｔ−ブチル−５' −メチルフェニル）−５−クロロベンゾトリアゾール等の紫外線吸収剤、ジベンジリデンソルビトール等の造核剤や可塑剤、光安定剤、防曇剤等の添加剤を配合でき、また、他の帯電防止剤等を併用してもよい。
【００１６】
本発明の樹脂組成物は、フィルム、シート、ボトル、フィラメント等、あらゆる成形体に成形することができる。
【００１７】
【実施例】
以下の例中の部及び％は特記しない限り重量基準である。
【００１８】
実施例１〜10及び比較例１〜８
(A) 成分として、表１に示す(A-1)〜(A-5)、(B)成分として、表２に示す(B-1)〜(B-7)を用い、プロピレン重合体〔（株）グランドポリマー社のＦー122Ｖ〕100部に対し、表３に示す量を配合し、更に酸化防止剤としてペンタエリスリチルテトラキス−〔メチレン−３−（３’，５’−ジ−ｔ−ブチル−４−ヒドロキシフェニル）プロピオネートを0.1 部、ステアリン酸カルシウム0.05部を配合し、タンブラーで混合後、210 ℃に調整した二軸押出機でペレットを得た。次にこのペレットから280 ℃に調整したＴ−ダイ製膜装置により厚み100 ミクロンのフィルムを成形し、試料とした。
この試料を用い、下記方法で表面固有抵抗値及び動摩擦係数を測定し、発煙性を評価した。結果を表３に示す。
【００１９】
【表１】
0003862863.tif 000004
【００２０】
【表２】
0003862863.tif 000005
【００２１】
＜表面固有抵抗値の測定法＞
100ミクロンに成形したフィルムを、温度25℃、湿度50％ＲＨの室内に７日間保管の後、横河ヒューレットパッカード社のハイレジスタンスメータＡ−3941型にて表面固有抵抗値（Ω）を測定した。
【００２２】
＜動摩擦係数の測定法＞
100ミクロンに成形したフィルムを23℃の室内に７日間保管の後、JIS K-7125に準じ、動摩擦係数を測定した。
【００２３】
＜発煙性の評価法＞
280℃Ｔ−ダイによるフィルム成形時、目視にて発煙の評価を行った。発煙が全く見えない場合には◎評価とし、発煙が少なく僅かに見える程度を○評価とし、白煙として確認できる場合には×評価とした。
【００２４】
【表３】
0003862863.tif 000006
【００２５】
表面固有抵抗値は１×1013Ω未満では実用上問題ないレベルであり、動摩擦係数は低いほどスリップ性が良好なことを意味し、0.5 以下で実用上問題ないレベルであるが、表３より、実施例１〜10はいずれも表面固有抵抗値が小さく帯電防止性に優れ、かつ良好なスリップ性を示し、発煙性についてもその防止効果が高いことが明らかである。
一方、比較例１〜８は、表面固有抵抗値、動摩擦係数、発煙性の評価結果から帯電防止性、スリップ性及び発煙防止性のすべてを同時に満足できないことが明らかである。
【００２６】
【発明の効果】
本発明の帯電防止性樹脂組成物をポリプロピレン樹脂に添加することにより、帯電防止効果やスリップ性を低下させることなく成形時の発煙防止が達成でき、作業環境を改善することができる。